(57)【特許請求の範囲】
【請求項１】
水素イオン伝導性を有する高分子電解質膜ならびに前記高分子電解質膜を挟む燃料極および酸化剤極を含む膜電極接合体と、前記燃料極に燃料ガスを供給および排出する第１のセパレータ板と、前記酸化剤極に酸化剤ガスを供給および排出する第２のセパレータ板と、を具備する高分子電解質形燃料電池を含む燃料電池システムであって、
前記高分子電解質膜のイオン交換基容量の１．０〜４０．０％に相当する、水溶液中で安定な金属イオンを前記膜電極接合体が含むように、前記膜電解質接合体に前記金属イオンを供給する金属イオン供給手段を有すること、
を特徴とする燃料電池システム。
【請求項２】
前記金属イオン供給手段が、前記膜電極接合体が前記高分子電解質膜のイオン交換基容量の１０．０〜４０．０％に相当する前記金属イオンを含むように、前記膜電解質接合体に前記金属イオンを供給すること、を特徴とする請求項１に記載の燃料電池システム。
【請求項３】
前記高分子電解質膜のイオン交換基容量が０．５〜１．５ｍｅｑ／ｇであること、を特徴とする請求項１に記載の燃料電池システム。
【請求項４】
前記金属イオンが、鉄イオン、銅イオン、クロムイオン、ニッケルイオン、モリブデンイオン、チタンイオンおよびマンガンイオンからなる群より選択される少なくとも１種であること、を特徴とする請求項１に記載の燃料電池システム。
【請求項５】
前記鉄イオンがＦｅ2+を含むこと、を特徴とする請求項４に記載の燃料電池システム。
【請求項６】
前記金属イオンが、ナトリウムイオン、カリウムイオン、カルシウムイオン、マグネシウムイオンおよびアルミニウムイオンからなる群より選択される少なくとも１種であること、を特徴とする請求項１に記載の燃料電池システム。
【請求項７】
前記金属イオン供給手段が、少なくとも前記燃料極側から前記膜電解質接合体に前記金属イオンを供給する構成を有していること、を特徴とする請求項１に記載の燃料電池システム。
【請求項８】
前記金属イオン供給手段が、前記金属イオンを含む水溶液を供給する構成を有していること、を特徴とする請求項１に記載の燃料電池システム。
【請求項９】
前記金属イオン供給手段が、前記金属イオンを化学反応により発生させる金属イオン発生部材であること、を特徴とする請求項１に記載の燃料電池システム。
【発明の詳細な説明】
【技術分野】
【０００１】
本発明は高分子電解質形燃料電池を備える燃料電池システムに関する。
【背景技術】
【０００２】
陽イオン（水素イオン）伝導性を有する高分子電解質を用いた従来の高分子電解質形燃料電池は、水素を含有する燃料ガスと空気などの酸素を含有する酸化剤ガスとを電気化学的に反応させることで、電力と熱とを同時に発生させる。
図７は、従来の高分子電解質形燃料電池に搭載される単電池の基本構成の一例を示す概略断面図である。また、図８は、図７に示す単電池１００に搭載される膜電極接合体の基本構成の一例を示す概略断面図である。図８に示すように、膜電極接合体１０１においては、水素イオンを選択的に輸送する高分子電解質膜１１１の両面に、電極触媒（例えば白金系の金属触媒）を炭素粉末に担持させて得られる触媒体と、水素イオン伝導性を有する高分子電解質とを含む触媒層１１２が形成される。
【０００３】
現在、高分子電解質膜１１１としては、パーフルオロカーボンスルホン酸からなる高分子電解質膜（例えば、米国ＤｕＰｏｎｔ社製のＮａｆｉｏｎ（商品名）など）が一般的に使用されている。そして、触媒層１１２の外面には、例えば撥水処理を施したカーボンペーパーを用いて、通気性および電子伝導性を併せ持つガス拡散層１１３が形成される。この触媒層１１２とガス拡散層１１３との組合せにより電極（燃料極または酸化剤極）１１４が構成される。
【０００４】
従来の単電池１００は、膜電極接合体１０１と、ガスケット１１５と、一対のセパレータ板１１６とで構成される。ガスケット１１５は、供給される燃料ガスおよび酸化剤ガスの外部へのリーク防止や混合を防止するため、電極の周囲に高分子電解質膜を挟んで配置される。このガスケットは、電極および高分子電解質膜と一体化してあらかじめ組み立てられ、これらすべてを組み合わせたものを膜電極接合体と呼ぶこともある。
【０００５】
膜電極接合体１０１の外側には、膜電極接合体１０１を機械的に固定するための一対のセパレータ板１１６が配置される。セパレータ板１１６の膜電極接合体１０１と接触する部分には、電極に反応ガス（燃料ガスまたは酸化剤ガス）を供給し、電極反応生成物、未反応の反応ガスを含むガスを反応場から電極外部に運び去るためのガス流路１１７が形成される。ガス流路１１７はセパレータ板１１６と別に設けることもできるが、図７に示すようにセパレータ板の表面に溝を設けてガス流路を形成する方式が一般的である。
【０００６】
このように、一対のセパレータ板１１６で膜電極接合体１０１を固定し、一方のセパレータ板のガス流路に燃料ガスを供給し、他方のセパレータ板のガス流路に酸化剤ガスを供給することで、数十から数百ｍＡ／ｃｍ2の実用電流密度通電時において、一つの単電池で０．７〜０．８Ｖ程度の起電力を発生させることができる。しかし、通常、高分子電解質形燃料電池を電源として使うときは、数ボルトから数百ボルトの電圧が必要とされるため、実際には、単電池を必要とする個数だけ直列に連結してスタックとして使用する。
【０００７】
ガス流路１１７に反応ガスを供給するためには、反応ガスを供給する配管を、使用するセパレータ板の枚数に対応する数に分岐し、それらの分岐先を直接セパレータ板上のガス流路につなぎ込む部材であるマニホールドが必要となる。特に反応ガスを供給する外部の配管から直接セパレータ板につなぎ込むタイプのマニホールドを、外部マニホールドと呼ぶ。一方、より簡単な構造を有する内部マニホールドと呼ばれるものもある。内部マニホールドは、ガス流路を形成したセパレータ板に設けられた貫通孔で構成され、ガス流路の出入り口をこの孔に連通させて、この貫通孔から直接反応ガスをガス流路に供給することができる。
【０００８】
ガス拡散層１１３は、主につぎの３つの機能を持つ。第１の機能は、ガス拡散層１１３の外側に位置するセパレータ板１１６のガス流路から、触媒層１１２中の電極触媒へ均一に反応ガスを供給するために、該反応ガスを拡散させる機能であり、第２の機能は、触媒層１１２で反応により生成した水を速やかにガス流路に排出する機能である。また、第３の機能は、反応に必要な電子または生成された電子を伝導する機能である。即ち、ガス拡散層１１３には、高い反応ガス透過性、水分排出性および電子伝導性が必要とされる。
【０００９】
一般的に、ガス拡散層１１３には、ガス透過性を持たせるために、発達したストラクチャー構造を有する炭素微粉末、造孔材、カーボンペーパーまたはカーボンクロスなどを用いて作製された、多孔質構造を有する導電性基材が用いられている。また、水分排出性を持たせるために、フッ素樹脂を代表とする撥水性高分子などをガス拡散層１１３の中に分散させることが行われ、更に、電子伝導性を持たせるために、カーボン繊維、金属繊維または炭素微粉末などの電子伝導性材料でガス拡散層１１３を構成することも行われている。
【００１０】
次に、触媒層１１２は、主に４つの機能を持つ。第１の機能は、ガス拡散層１１３から供給された反応ガスを、触媒層１１２の反応サイトに供給する機能であり、第２の機能は、電極触媒上での反応に必要な水素イオンまたは生成された水素イオンを伝導する機能である。また、第３の機能は、反応に必要な電子または生成された電子を伝導する機能であり、第４の機能は、高い触媒性能とその広い反応面積によって電極反応を速める機能である。即ち、触媒層１１２には、高い反応ガス透過性、水素イオン伝導性、電子伝導性および触媒性能が必要となる。
【００１１】
一般的に、触媒層１１２としては、ガス透過能を持たせるために、発達したストラクチャー構造を有する炭素微粉末または造孔材を用いて、多孔質構造およびガスチャンネルを有する触媒層が形成されている。また、水素イオン透過能を持たせるために、高分子電解質を触媒層１１２中の電極触媒近傍に分散させて水素イオンネットワークを形成することが行われている。更に、電子伝導性を持たせるために、電極触媒の担体として炭素微粉末や炭素繊維などの電子伝導性材料を用い、電子チャンネルを形成することが行われている。また、触媒性能を向上させるために、粒径が数ｎｍの非常に微細な粒子状の電極触媒を炭素微粉末上に担持させた触媒体を、触媒層１１２中に高分散させることが行われている。
【００１２】
以上のような構成を有する高分子電解質形燃料電池の耐久性の劣化に関して、高分子電解質膜の分解が懸念されている。この高分子電解質膜の分解は、酸素還元反応の副反応で生成した過酸化水素が下記の式（１）で示される反応などでラジカルとなることによって誘起されることが予想されている（例えば、非特許文献１）
Ｈ2Ｏ2  ＋  Ｆｅ2+  ＋Ｈ+  →  ・ＯＨ  ＋  Ｈ2Ｏ  ＋  Ｆｅ3+ ・・・（１）
【００１３】
そして、非特許文献１では、鉄イオンなどの金属イオンがラジカル生成の触媒となることが報告されている。また、非特許文献１では、金属イオンは高分子電解質膜内のイオン交換基と強く相互作用して水素イオンを高分子電解質膜から排除し、高分子電解質膜の水素イオン伝導性を低下させることおよび電池電圧を低下させることも報告されている。
これに対して、例えば特許文献１においては、高分子電解質膜を攻撃する過酸化水素やラジカルの生成を抑制するとともにガスのクロスリークを抑制することを意図し、高分子電解質膜中に触媒層を設けた技術が提案されている。
【００１４】
また、一般的に、上記金属イオンとしては、不純物として最初から膜電極接合体内部に含まれているものや運転中に外部から混入してくるものなどがあることから、上述した高分子電解質膜の水素イオン伝導性の低下および電池電圧の低下を抑制するために燃料電池内における金属イオンの量を低減することが望ましいとされていた。
このような観点から、例えば特許文献２では、通常の金属製のセパレータ板からは金属イオンが溶出して膜電極接合体にダメージを与えるため、特に耐食性の高い金属製セパレータ板を用いる技術が提案されている。
【非特許文献１】第１０回燃料電池シンポジウム講演予稿集、Ｐ２６１
【特許文献１】特開平６−１０３９９２号公報
【特許文献２】特開２０００−２４３４０８号公報
【発明の開示】
【発明が解決しようとする課題】
【００１５】
しかしながら、上述の特許文献１に記載の技術の場合には、高分子電解質膜中に触媒層を設ける構成を採用しているため、カソードにおける過酸化水素等の過酸化物の生成及びラジカル種の生成を十分に抑制できず、カソード近傍における高分子電解質膜の分解の十分な防止を図るという観点からは未だ改善の余地があった。また、この技術の場合、長期にわたる使用を行う場合には、膜電極接合体への金属イオンの混入を完全に防ぐことは極めて困難であるため、カソード近傍以外の部分、例えば、アノード近傍における高分子電解質膜の分解反応も徐々に進行するおそれがあり、この観点からも未だ改善の余地があった。
【００１６】
更に、上述の特許文献２に記載の技術の場合にも、特に、長期にわたる使用を行う場合には、膜電極接合体への金属イオンの混入を完全に防ぐことはできず、僅かの金属イオンの混入により過酸化物の生成及びラジカル種の生成が起こり、高分子電解質膜の分解反応が進行するおそれがあり、この観点からも未だ改善の余地があった。
即ち、上述の特許文献１および特許文献２に記載の技術であっても、該金属イオンを触媒とするラジカル種の生成や該ラジカル種に起因する高分子電解質膜の分解・劣化を充分に抑制することができず、長期にわたって充分な電池性能を得るという観点、更に長期にわたって使用する場合における、作動時および保存時の電池性能の低下を十分に低減するという観点からは、未だ改善の余地があった。
【００１７】
本発明は以上の問題を鑑みてなされたものであり、高分子電解質形燃料電池の作動および停止を繰り返しても長期にわたって高分子電解質膜の分解・劣化を抑制することができ、かつ初期特性の低下を充分に防止できる、優れた耐久性を有する高分子電解質形燃料電池を提供することを目的とする。また、本発明は、上述した本発明の高分子電解質形燃料電池を用い、初期特性の低下を充分に防止でき、長期にわたって充分な電池性能を発揮する、優れた耐久性を有する燃料電池システムを提供することを目的とする。
【課題を解決するための手段】
【００１８】
本発明者らは、上記目的を達成すべく鋭意研究を重ねた結果、従来高分子電解質膜を分解・劣化させることから可能な限り低減させる必要があると考えられていた金属イオンを、これまでとは逆に高分子電解質形燃料電池の膜電極接合体の内部に積極的に含有させると、長期にわたって高分子電解質膜の分解・劣化を抑制することができ、かつ初期特性の低下を充分に防止できる、優れた耐久性を有する高分子電解質形燃料電池が得られることを見出し、本発明に到達した。そして、本発明者らは、膜電極接合体が含む金属イオンの量を従来とは逆にむしろ増大させること、ならびに、長期にわたる高分子電解質形燃料電池の作動および保存中に膜電極接合体に一定量の金属イオンを補充することが、上述の目的を達成する上で極めて有効であることを見出し、本発明に到達した。
【００１９】
即ち、上記課題を解決すべく、本発明は、
水素イオン伝導性を有する高分子電解質膜ならびに高分子電解質膜を挟む燃料極および酸化剤極を含む膜電極接合体と、燃料極に燃料ガスを供給および排出する第１のセパレータ板と、酸化剤極に酸化剤ガスを供給および排出する第２のセパレータ板と、を具備する高分子電解質形燃料電池を含む燃料電池システムであって、
高分子電解質膜のイオン交換基容量の１．０〜４０．０％に相当する、水溶液中で安定な金属イオンを前記膜電極接合体が含むように、膜電解質接合体に金属イオンを供給する金属イオン供給手段を有すること、
を特徴とする燃料電池システムを提供する。
【００２０】
上述のように、高分子電解質形燃料電池の膜電極接合体中に、該膜電極接合体を構成する高分子電解質膜のイオン交換基容量の１．０〜４０％の、水溶液中で安定な金属イオンを含有させることにより、作動および停止を繰り返しても長期にわたって高分子電解質膜の分解・劣化を容易かつ確実に抑制することができ、初期特性の低下を充分に防止できる、優れた耐久性を有する高分子電解質形燃料電池を得ることができる。また、この高分子電解質形燃料電池を用いることにより、作動および停止を繰り返しても長期にわたって初期特性の低下を充分に防止できる、優れた耐久性を有する燃料電池システムを得ることができる。
【００２１】
ここで、本発明において、「膜電極接合体の内部に、高分子電解質膜のイオン交換基容量の１．０〜４０．０％に相当する、水溶液中で安定な金属イオンを含む」状態とは、膜電極接合体の内部に含まれる全ての金属イオンが高分子電解質膜に含まれるイオン交換基と完全にイオン交換して高分子電解質膜に固定されたと仮定した場合、その固定された金属イオンの全等量が高分子電解質膜のイオン交換基容量の１．０〜４０％に相当する状態であることをいう。
【００２２】
膜電極接合体に含まれる水溶液中で安定な金属イオンの量が、高分子電解質膜のイオン交換基容量の１．０％未満であると、高分子電解質膜の分解・劣化を充分に抑制することができず、また、高分子電解質形燃料電池の初期特性の低下を充分に防止できず、優れた耐久性を有する高分子電解質形燃料電池を含む燃料電池システムを得ることができない。また、４０．０％超であると、過剰となった金属イオンが、高分子電解質膜のイオン交換基をトラップし、プロトン伝導に寄与するイオン交換基の連続性を損なうことから、高分子電解質膜の劣化を招いてしまい、高分子電解質形燃料電池の初期特性の低下を充分に防止できず、優れた耐久性を有する高分子電解質形燃料電池を含む燃料電池システムを得ることができない。
【００２３】
本発明の燃料電池システムにおいては、金属イオン供給手段が、膜電極接合体が高分子電解質膜のイオン交換基容量の１０．０〜４０．０％に相当する金属イオンを含むように、膜電解質接合体に金属イオンを供給する構成を有することが好ましい。１０．０％以上であれば、Ｈ2Ｏ2等の過酸化物をより確実に分解することができるからである。
更に、本発明の燃料電池システムにおいては、金属イオン供給手段が、膜電極接合体が高分子電解質膜のイオン交換基容量の１０．０〜２０．０％に相当する金属イオンを含むように、膜電解質接合体に金属イオンを供給する構成を有することが好ましい。例えば、本発明者らが検討した結果、２０．０〜４０．０％の場合は１０．０〜２０．０％の場合に比べて、本発明の燃料電池システムに搭載される高分子電解質形燃料電池の出力電圧のの低下は約１０ｍＶであり、発電効率の低下は約１％であることを確認した。したがって、１０．０〜２０．０％とすることによって、２０．０〜４０．０％に比べて、高分子電解質膜の劣化を十分に抑制しつつ、より高い出力電圧および発電効率を得ることができる。
【００２４】
ここで、高分子電解質膜のイオン交換基容量とは、高分子電解質膜を構成する高分子電解質（イオン交換樹脂）の、乾燥樹脂１ｇ当たりに含有されるイオン交換基の当量数で定義される値［ミリ当量／ｇ乾燥樹脂］（以下、ｍｅｑ／ｇとする）をいう。
更にここで、「乾燥樹脂」とは、高分子電解質（イオン交換樹脂）を、ドライ窒素ガス（露点−３０℃）中で、温度を２５℃に保持した状態で２４時間以上放置した後に得られる樹脂であって、乾燥による質量減少が殆どなくなり質量の経時変化が一定値にほぼ収束した樹脂をいう。
【００２５】
また、本発明における「金属イオン」とは、その取り扱いの容易性から水溶液中で安定であり、高分子電解質膜内に水素イオンと交換した状態で存在可能であり、電極で発生した過酸化水素を分解する触媒機能、及び、高分子電解質の親水性クラスターのサイズを小さくする機能のうちの少なくとも一方を有することによって、高分子電解質膜の分解・劣化を抑制することができるものである。
【００２６】
更に、本発明の膜電極接合体中の金属イオンの量は、膜電極接合体を得た後に所定の大きさに切断して試験片とし、この試験片を０．１Ｎの硫酸溶液中に９０℃で３時間浸漬し、得られた溶液中の金属イオンをＩＣＰ分光分析によって定量することにより求めることができる。なお、金属イオンは分析時においてはイオン結合性化合物として存在することもある。分析時において金属イオンがイオン結合性化合物として存在する場合（存在する可能性がある場合）、分析サンプルを酸などにより前処理することにより金属イオンとして分析する。
【発明の効果】
【００２７】
本発明によれば、高分子電解質膜の分解・劣化を抑制することができ、作動および停止を繰り返しても初期特性の低下を充分に防止できる、優れた耐久性を有する高分子電解質形燃料電池を得ることができ、当該高分子電解質形燃料電池を用いるため、作動および停止を繰り返しても初期特性の低下を充分に防止でき、長期にわたって充分な電池性能を発揮する優れた耐久性を有する燃料電池システムを得ることができる。
【発明を実施するための最良の形態】
【００２８】
以下、図面を参照しながら本発明の好適な実施形態について説明する。なお、同一または相当部分には同一符号を付し、重複する説明は省略することもある。
図１は、本発明の燃料電池システムの好適な一実施形態に搭載される高分子電解質形燃料電池に搭載される単電池の基本構成の一例を示す概略断面図である。また、図２は、図１に示す単電池１に搭載される膜電極接合体の基本構成の一例を示す概略断面図である。
本実施形態の高分子電解質形燃料電池（図示せず）は、図１に示す単電池１を複数積層した構成を有している。
【００２９】
図１に示すように、単電池１は、主として、後述する膜電極接合体１０と、ガスケット１５と、一対のセパレータ板１６とから構成されている。ガスケット１５は、膜電極接合体１０に供給される燃料ガスの外部へのリーク防止、酸化剤ガスの外部へのリーク防止、並びに、燃料ガス及び酸化剤ガス混合を防止するため、高分子電解質膜１１の外延部分を挟持した状態で電極の周囲に配置される。
【００３０】
図２に示すように、膜電極接合体１０は、主として、電極触媒（例えば白金系の金属触媒）を炭素粉末に担持させて得られる触媒体と陽イオン（水素イオン）伝導性を有する高分子電解質とを含む触媒層１２が、水素イオンを選択的に輸送する高分子電解質膜１１の両面に形成された構成を有している。
【００３１】
高分子電解質膜１１としては、パーフルオロカーボンスルホン酸からなる高分子電解質膜（例えば、米国ＤｕＰｏｎｔ社製のＮａｆｉｏｎ（商品名）など）を使用することができる。そして、触媒層１２の外面には、例えば撥水処理を施したカーボンペーパーを用いて、通気性および電子伝導性を併せ持つガス拡散層１３が形成される。この触媒層１２とガス拡散層１３との組合せによりガス拡散電極（燃料極または酸化剤極）１４が構成される。
【００３２】
膜電極接合体１０の外側には、膜電極接合体１０を機械的に固定するための一対のセパレータ板１６が配置される。セパレータ板１６の膜電極接合体１０と接触する部分には、電極に燃料ガスまたは酸化剤ガス（反応ガス）を供給し、電極反応生成物や未反応の反応物を含むガスを単電池１の外部に運び去るためのガス流路１７が形成されている。
【００３３】
このように、一対のセパレータ板１６で膜電極接合体１０を固定し、一方のセパレータ板１６のガス流路１７に燃料ガスを供給し、他方のセパレータ板１６のガス流路１７に酸化剤ガスを供給すれば、一つの単電池１でもある程度の起電力を発生させることができる。しかし、通常、高分子電解質形燃料電池を電源として使うときは、数ボルトから数百ボルトの電圧が必要とされるため、実際には、本実施形態のように単電池１を必要とする個数だけ直列に連結したスタックの構成が採用される。
【００３４】
ガス流路１７に反応ガスを供給するためには、反応ガスを供給する配管を、使用するセパレータ板の枚数に対応する数に分岐し、それらの分岐先を直接セパレータ板上のガス流路につなぎ込む治具であるマニホールドが必要となる。特に反応ガスを供給する外部の配管から直接セパレータ板につなぎ込むタイプのマニホールドを、外部マニホールドと呼ぶ。一方、より簡単な構造を有する内部マニホールドと呼ばれるものもある。内部マニホールドは、ガス流路を形成したセパレータ板に設けられた貫通孔で構成され、ガス流路の出入り口をこの孔に連通させて、この貫通孔から直接反応ガスをガス流路に供給することができる。本発明においてはいずれのマニホールドを採用してもよい。
【００３５】
セパレータ板１６の材質としては、金属製、カーボン製、黒鉛と樹脂を混合した材料などがあり、幅広く使用することができる。
また、ガス拡散層を構成する材料としては、特に限定されることなく、当該分野で公知のものを使用することができる。例えばカーボンクロスやカーボンペーパーを用いることができる。
【００３６】
次に、上述の触媒層１２は、貴金属からなる電極触媒を担持した導電性炭素粒子と、陽イオン（水素イオン）伝導性を有する高分子電解質とによって形成される。この触媒層１２の形成には、貴金属からなる電極触媒を担持した導電性炭素粒子と、水素イオン伝導性を有する高分子電解質と、分散媒と、を少なくとも含む触媒層形成用インクを用いる。
高分子電解質としては、陽イオン交換基として、スルホン酸基、カルボン酸基、ホスホン酸基、およびスルホンイミド基を有するものなどが好ましく挙げられる。水素イオン伝導性の観点から、スルホン酸基を有するものが特に好ましい。
【００３７】
スルホン酸基を有する高分子電解質としては、イオン交換容量が０．５〜１．５ｍｅｑ／ｇ乾燥樹脂であるものことが好ましい。高分子電解質のイオン交換容量が０．５ｍｅｑ／ｇ乾燥樹脂以上であると、発電時における触媒層の抵抗値をより十分に低減できることから好ましく、イオン交換容量が１．５ｍｅｑ／ｇ乾燥樹脂以下であると、触媒層の含水率を適切に保持し易く、適度な膨潤状態を確保することができ、細孔の閉塞によるフラッディングをより確実に防止できるため好ましい。イオン交換容量は０．８〜１．２ｍｅｑ／ｇ乾燥樹脂が特に好ましい。
【００３８】
高分子電解質としては、ＣＦ2＝ＣＦ−(ＯＣＦ2ＣＦＸ)m−Ｏp−(ＣＦ2)n−ＳＯ3Ｈで表されるパーフルオロビニル化合物（ｍは０〜３の整数を示し、ｎは１〜１２の整数を示し、ｐは０または１を示し、Ｘはフッ素原子またはトリフルオロメチル基を示す。）に基づく重合単位と、テトラフルオロエチレンに基づく重合単位とを含む共重合体であることが好ましい。
【００３９】
上記フルオロビニル化合物の好ましい例としては、下記式（２）〜（４）で表される化合物が挙げられる。ただし、下記式中、ｑは１〜８の整数、ｒは１〜８の整数、ｔは１〜３の整数を示す。
ＣＦ2＝ＣＦＯ（ＣＦ2）q−ＳＯ3Ｈ      ・・・（２）
ＣＦ2＝ＣＦＯＣＦ2ＣＦ（ＣＦ3）Ｏ（ＣＦ2）r−ＳＯ3Ｈ  ・・・（３）
ＣＦ2＝ＣＦ（ＯＣＦ2ＣＦ（ＣＦ3））tＯ（ＣＦ2）2−ＳＯ3Ｈ  ・・・（４）
なお、高分子電解質としては、具体的には、ＤｕＰｏｎｔ社製の「ナフィオン」（商品名）や旭硝子（株）製の「フレミオン」（商品名）などが挙げられる。また、高分子電解質膜の構成材料として、上述した高分子電解質を用いてもよい。
【００４０】
本発明において使用される電極触媒は、導電性炭素粒子（粉末）に担持されて用いられ、金属粒子からなる。当該金属粒子としては、特に限定されず種々の金属を使用することができる。例えば、白金、金、銀、ルテニウム、ロジウム、パラジウム、オスミウム、イリジウム、クロム、鉄、チタン、マンガン、コバルト、ニッケル、モリブデン、タングステン、アルミニウム、ケイ素、亜鉛およびスズよりなる群から選択される１種以上のものが好ましい。なかでも、貴金属や白金および白金との合金が好ましく、白金とルテニウムの合金が、アノードにおいては触媒の活性が安定することから特に好ましい。
【００４１】
導電性炭素粒子は比表面積が５０〜１５００ｍ2／ｇであることが好ましい。比表面積５０ｍ2／ｇ以上であると、電極触媒の担持率をより容易に上げることができ、触媒層の良好な出力特性をより確実に得ることができるため好ましく、比表面積が１５００ｍ2／ｇ以下であると、適切な細孔を確保することができ高分子電解質による被覆がより容易となり、触媒層の良好な出力特性をより確実に得ることができるため好ましい。比表面積は２００〜９００ｍ2／ｇが特に好ましい。
【００４２】
更に、電極触媒の粒子は平均粒径１〜５ｎｍであることがより好ましい。平均粒径１ｎｍ以上の電極触媒は工業的に調製がより容易であるため好ましく、また、５ｎｍ以下であると、電極触媒質量あたりの活性をより十分に得易くなり、燃料電池のコストダウンに寄与するという観点から好ましい。
【００４３】
更に、導電性炭素粒子は平均粒径０．１〜１．０μｍであることが好ましい。０．１μｍ以上であると、触媒層の良好なガス拡散性をより容易に得易くなり、フラッディングをより確実に防止することができるため好ましく、１．０μｍ以下であると、高分子電解質によって電極触媒をより容易に被覆することができ、被覆面積を確保することができ、触媒層の良好な性能がより容易に得られるため好ましい。
【００４４】
本発明において、触媒層形成用インクを調製するために用いる分散媒としては、高分子電解質を溶解または分散可能（高分子電解質が一部溶解した分散状態も含む）であるアルコールを含む液体を用いることが好ましい。
分散媒は、水、メタノール、プロパノール、ｎ−ブチルアルコール、イソブチルアルコール、ｓｅｃ−ブチルアルコールおよびｔｅｒｔ―ブチルアルコールのうちの少なくとも１種を含んでいることが好ましい。これらの水およびアルコールは単独でも使用してもよく、２種以上混合してもよい。アルコールは、分子内にＯＨ基を１つ有する直鎖のものが特に好ましく、エタノールが特に好ましい。このアルコールには、エチレングリコールモノメチルエーテルなどのエーテル結合を有するものも含まれる。
【００４５】
また、触媒層形成用インクは、固形分濃度０．１〜２０質量％であることが好ましい。固形分濃度が０．１質量％以上であると、触媒層形成用インクの噴霧または塗布により触媒層を作製するにあたり、何回も繰り返し噴霧または塗布しなくても所定の厚さの触媒層が得られ、十分な生産効率がより容易に得易くなる。また、固形分濃度が２０質量％以下であると、適度な混合液の粘度をより容易に得易くなり、触媒層における構成材料の分散状態を良好で均一な状態にし易くなるため好ましい。固形分濃度で１〜１０質量％であることが特に好ましい。
【００４６】
また、本発明では、固形分換算で、電極触媒と高分子電解質との質量比が、５０：５０〜８５：１５となるように触媒層形成用インクを調製することが好ましい。これにより、高分子電解質が効率よく電極触媒を被覆することができ、膜電極接合体を作製した場合に、三相界面を増大させることができるからである。また、この質量比において電極触媒の量が５０：５０以上であると、担体である導電性炭素粒子の細孔を十分に確保して十分な反応場を確保できるため、高分子電解質形燃料電池として十分な性能をより容易に確保することができる。更に、この質量比において電極触媒の量が８５：１５以下であると、高分子電解質による電極触媒の被覆をより容易に十分なものにすることができ、高分子電解質形燃料電池として十分な性能をより容易に確保することができ好ましい。電極触媒と高分子電解質との質量比は、６０：４０〜８０：２０となるように調製することが特に好ましい。
【００４７】
本発明において、触媒層形成用インクは、従来公知の方法に基づいて調製することができる。具体的には、ホモジナイザ、ホモミキサ等の撹拌機を使用したり、高速回転ジェット流方式を使用するなどの高速回転を使用する方法、高圧乳化装置などの高圧をかけて狭い部分から分散液を押出すことで分散液にせん断力を付与する方法などが挙げられる。
本発明の触媒層形成用インクを用いて触媒層を形成する際には、支持体シート上に触媒層を形成する。具体的には、触媒層形成用インクを支持体シート上に噴霧または塗布により塗工し、支持体シート上の触媒層形成用インクからなる液膜を乾燥させることにより触媒層を形成すればよい。
【００４８】
ここで、本発明において、ガス拡散電極は、（Ｉ）触媒層のみからなるものであってもよく、（ＩＩ）ガス拡散層上に触媒層を形成したもの、つまりガス拡散層と触媒層との組合せであってもよい。
（Ｉ）の場合、支持体シートから剥離して得られる触媒層のみを製品（ガス拡散電極）として製造してもよく、支持体シート上に触媒層を剥離可能に形成したものを製品として製造してもよい。この支持体シートとしては、後述するように、触媒層形成用の混合液に対する溶解性を有しない合成樹脂製のシート、合成樹脂からなる層、金属からなる層を積層した構造を有するラミネートフィルム、金属性シート、セラミックスからなるシート、無機有機複合材料からなるシート、および高分子電解質膜などが挙げられる。
【００４９】
また、（ＩＩ）の場合には、ガス拡散層と触媒層との間に撥水層などの他の層が１以上配置されたものであってもよい。更に、触媒層のガス拡散層と反対側の面に上記支持体シートを剥離可能に接合したものを製品として製造してもよい。
【００５０】
支持体シートとしては、（ｉ）高分子電解質膜、（ii）ガス拡散性および電子伝導性を有する多孔体からなるガス拡散層、または（iii）混合液に溶解しない特性を有する合成
樹脂製のシート、合成樹脂からなる層、金属からなる層を積層した構造を有するラミネートフィルム、金属製シート、セラミックスからなるシート、および無機有機複合材料からなるシートのうちのうちのいずれか一つが挙げられる。
上記合成樹脂としては、例えばポリプロピレン、ポリエチレンテレフタレート、エチレン／テトラフルオロエチレン共重合体、およびポリテトラフルオロエチレンなどが挙げられる。
【００５１】
触媒層１２を形成する際の混合液の塗工方法としては、アプリケータ、バーコータ、ダイコータ、スプレーなどを使用する方法や、スクリーン印刷法、グラビア印刷法などを適用することができる。
【００５２】
膜電極接合体１０の２つの触媒層１２は、それぞれ独立に厚さが３〜５０μｍであることが好ましい。厚さ３μｍ以上であると、均一な触媒層の形成が容易になり、十分な触媒量を確保し易く十分な耐久性の確保ができ好ましく、厚さが３０μｍ以下であると、触媒層１２において供給されるガスが拡散し易く、反応が十分に進行し易く好ましい。本発明の効果をより確実に得る観点から、膜電極接合体１０の２つの触媒層１２は、それぞれ独立に厚さが５〜３０μｍであることが特に好ましい。
【００５３】
上述のようにして得られた触媒層１２から、ガス拡散電極１４、膜電極接合体１０および高分子電解質形燃料電池を製造する。
その際、支持体シートとして上記（ｉ)の高分子電解質膜を用いた場合には、その両面に触媒層を形成し、その後に、全体をカーボンペーパー、カーボンクロスまたはカーボンフェルトなどのガス拡散層で挟持し、ホットプレスなどで公知の技術により接合すればよい。
【００５４】
また、支持体シートとして上記（ii）のガス拡散層を用いた場合には、触媒層付きガス拡散層２枚で、触媒層が高分子電解質膜に面するように当該高分子電解質膜を挟持し、ホットプレスなどで公知の技術により接合すればよい。
更に、上記（iii）の支持体シート上に触媒層を形成した場合には、触媒層付き支持体シートを高分子電解質膜およびガス拡散層のうちの少なくとも１つに接触させ、支持体シートを剥離することによって触媒層を転写し、公知の技術により接合すればよい。
【００５５】
本発明では、触媒層およびガス拡散層を含むガス拡散電極と、高分子電解質膜とを含む膜電極接合体に、金属イオンを担持させる。
この際、触媒層およびガス拡散層を取り付ける前の高分子電解質膜に、金属イオンを含む水溶液を含浸させ、乾燥することにより、水溶液中で安定な金属イオンを担持させ、その後、金属イオンを担持する高分子電解質膜に、触媒層およびガス拡散層を接合すればよい。
また、触媒層付き高分子電解質膜に、金属イオンを含む水溶液を含浸させ、乾燥することにより、水溶液中で安定な金属イオンを担持させ、その後にガス拡散層を接合してもよい。
更には、触媒層およびガス拡散層を高分子電解質膜に接合して膜電極接合体とした後に、金属イオンを含む水溶液を含浸させ、乾燥することにより、水溶液中で安定な金属イオンを担持させることも可能である。
【００５６】
上述のように本発明における金属イオンは、その取り扱いの容易性から水溶液中で安定なものであり、高分子電解質膜内に水素イオンと交換した状態で存在し、電極で発生した過酸化水素を分解する触媒機能、及び高分子電解質の親水性クラスターのサイズを小さくする機能のうちの少なくとも一方を有することによって、高分子電解質膜の分解・劣化を抑制することができるものである。
【００５７】
上述の金属イオンの具体例としては、電極において発生した過酸化水素を分解することによって高分子電解質膜の分解・劣化を抑制することができるという観点からは、鉄イオン、銅イオン、クロムイオン、ニッケルイオン、モリブデンイオン、チタンイオンおよびマンガンイオンからなる群より選択される少なくとも１種であること、が好ましい。
なかでも、鉄イオン、銅イオン、ニッケルイオン、モリブデンイオン、チタンイオンおよびマンガンイオンからなる群より選択される少なくとも１種であること、が好ましい。
更に鉄イオンは、水溶液中での安定性が非常に高く、加えて、アノード側の水溶液中での安定性をより十分に確保する観点から、Ｆｅ2+を含むのが好ましい。
【００５８】
また、上述の金属イオンは、高分子電解質の親水性クラスターのサイズを小さくすることによって、高分子電解質膜の耐分解性を向上させることができるという観点からは、ナトリウムイオン、カリウムイオン、カルシウムイオン、マグネシウムイオンおよびアルミニウムイオンからなる群より選択される少なくとも１種であること、が好ましい。
【００５９】
金属イオンを含む水溶液は、金属塩などを水に溶解することで調製することができる。金属イオンを含む水溶液の金属イオン濃度は、膜電極接合体に担持させる金属イオンの量に応じて、当業者であれば適宜調整することができる。
【００６０】
次に、上述のようにして得られた膜電極接合体１０は製造直後の状態において上記金属イオンを含んでいるが、これを具備する高分子電解質形燃料電池の作動および停止を長期にわたって繰り返していくうちに、高分子電解質形燃料電池から排出されるドレイン水に混じって金属イオンが外部に排出してしまう。そして、金属イオンが排出してしまうと、膜電極接合体１０に含まれる金属イオンの量が低減し、高分子電解質膜１１の分解・劣化を抑制するという本発明の効果が次第に低下する可能性がある。
そこで、本発明の燃料電池システムでは、膜電解質接合体１０に水溶液中で安定な金属イオンを当該膜電極接合体１０に供給するための、金属イオン供給手段を有することが好ましい。これによって、作動中または保存中の高分子電解質形燃料電池の膜電極接合体における金属イオン濃度を一定に保ち、長期にわたって高分子電解質膜の分解・劣化を抑制できるとともに、高分子電解質形燃料電池の初期性能の低下を抑制し、優れた耐久性を持たせることができる。
【００６１】
金属イオン供給手段としては、本発明の効果を損なわない範囲で水溶液中で安定な金属イオンを膜電極接合体に供給できる構成を有しているものであれば特に制限はないが、主として、水溶液中で安定な金属イオンを水溶液として供給する第１のタイプと、水溶液中で安定な金属イオンを化学反応により発生させる金属イオン発生部材を用いる第２のタイプとが挙げられる。
【００６２】
第１のタイプの金属イオン供給手段は、高分子電解質形燃料電池内に設けてもよく、また、後述するように高分子電解質形燃料電池の外部に設けてもよい。いずれにしても、上記金属イオン供給手段と高分子電解質形燃料電池とによって本発明の燃料電池システムが構成される。
この場合、例えば金属イオン水溶液を含む金属イオンタンクおよび電磁バルブで金属イオン供給手段を構成することができる。また、高分子電解質形燃料電池のスタック内部に金属イオンを含む溶液を噴霧することなども可能である。
【００６３】
また、第２のタイプの金属イオン供給手段は、水溶液中で安定な金属イオンを電気化学的または化学的に、即ち化学的に酸化または分解することにより発生させる金属、金属化合物または合金で形成された金属イオン発生部材を膜電極接合体の内部または近傍に配置する。したがって、第２のタイプの金属イオン供給手段は、主として高分子電解質形燃料電池内に設けるものである。
例えば、電池反応にともなって上述したような金属イオンを発生する金属板などを金属イオン発生部材として用いることができる。したがって、単電池におけるセパレータ板の材料として、電池反応にともなって上記金属イオンを発生する金属、金属化合物または合金を用いても構わない。
【００６４】
次に、本発明の燃料電池システムの好適な一実施形態について説明する。図３は、本発明の燃料電池システムの好適な一実施形態の基本構成の一例を示す系統図である。
図３に示すように、本実施形態の燃料電池システム３０は、単電池Ｃ１、Ｃ２、・・・、Ｃｎ（ｎは自然数）を含む高分子電解質形燃料電池３１、先に述べた第２のタイプの金属イオン供給手段に相当する、金属イオンタンク３４ａ及び金属イオンタンク３４ｂを具備する構成を有している。ここで、各単電池Ｃ１、Ｃ２、・・・、Ｃｎは、先に述べた図１に示した単電池１０と同様の構成を有するものである。更に、燃料電池システム３０は、燃料ガスを供給する燃料ガス制御装置３３、酸化剤ガスを供給する酸化剤ガス制御装置３２、および、高分子電解質形燃料電池３１の出力電圧をモニタするための出力電圧モニタ部３６を具備する構成を有している。そして、燃料ガス制御装置３３、酸化剤ガスを酸化剤ガス制御装置３２、高分子電解質形燃料電池３１および出力電圧モニタ部３６は、すべて制御装置３５で制御される構成を有する。
【００６５】
金属イオンタンク３４ａは、燃料ガス制御装置３３から高分子電解質形燃料電池３１に接続される配管の途中に設けられ、図示していないが、電磁バルブなどの金属イオンの供給量を制御可能な制御弁も備えている。また、金属イオンタンク３４ｂは、供給する酸化剤ガス制御装置３２から高分子電解質形燃料電池３１に接続される配管の途中に設けられ、これも図示していないが、電磁バルブなどの金属イオンの供給量を制御可能な制御弁も備えている。
【００６６】
本実施形態の燃料電池システム３０においては、金属イオン供給手段（金属イオンタンク３４ａ及び金属イオンタンク３４ｂ）を用いて、少なくとも膜電極接合体（図示せず、図２参照）の燃料極側から金属イオンを供給することが好ましい。即ち、少なくとも燃料ガス制御装置３３から高分子電解質形燃料電池３１に接続される配管に金属イオンタンク３４ａを設けるのが好ましい。これは、金属イオンが水素イオンと同様に陽イオンであることから、発電状態では燃料極から空気極へと流れるため、燃料極に供給した場合はスムーズに高分子電解質膜内に取り込まれるのに対し、空気極に供給した場合には水素イオンの流れに逆らう方向に進入することになるため、高分子電解質膜内に取り込まれずにそのまま排出されてしまう量が増加するからである。したがって、金属イオンを供給する場合は、燃料極側から供給する方が効率よく高分子電解質膜に供給できる。
【００６７】
金属イオン供給手段（金属イオンタンク３４ａ及び金属イオンタンク３４ｂ）によって金属イオン水溶液を供給する速度は、燃料電池システム３０を作動させることによって高分子電解質形燃料電池を発電させた際に、膜電極接合体から流出する金属イオンの量を補うことのできる範囲で適宜調整すればよい。なお、金属イオン水溶液を供給する速度は高分子電解質形燃料電池３１の各種運転条件に応じて適宜設定することが可能である。
【００６８】
また、燃料電池システム３０は、ドレイン水から金属イオンを回収する手段を有することが好ましい。この手段は、例えばドレイン水中の金属イオンをイオン交換樹脂で補足し、これを適宜硫酸溶液で再生することにより、金属イオンの硫酸塩溶液を得ることができる。
高分子電解質形燃料電池３１の発電によって流出したドレイン水に含まれる金属イオンを回収し、再度金属イオンタンク３４ａ、３４ｂなどの金属イオン供給手段に供給して再利用することによって、金属イオンに関して循環型の燃料電池システムを実現することができる。この循環型の燃料電池システムによれば、金属イオンを含む水溶液を補給することなく長期間の運転がより確実に可能となる。
【００６９】
また、制御装置３５においては、高分子電解質形燃料電池３１からのドレイン水の導電率（またはフッ化物イオンの濃度）をモニターすることによって、高分子電解質膜の分解・劣化の度合いおよび流出した金属イオンの量（濃度）を確認することが好ましい。そして、高分子電解質形燃料電池３１の温度条件、運転条件、電流密度等に応じて、ドレイン水の導電率と金属イオン濃度との関係、更にはこれらと膜電極接合体に含まれる金属イオンの量との関係を示すテーブルをあらかじめ作成しておき、これらのテーブルをデータベースとして制御装置３５に予め記憶させておき、当該データベースに基づいて燃料電池システム３０を制御させるのが好ましい。
【００７０】
上述のように膜電極接合体中に含まれる金属イオンの量をモニターすることができれば、金属イオン供給手段によって金属イオンを供給するタイミングや、供給する金属イオンの量を判断することができる。
また、その他にも、膜電極接合体中の金属イオン濃度を判断する基準として、金属イオン濃度によって高分子電解質膜の抵抗が変化することから、膜電極接合体や高分子電解質形燃料電池のインピーダンス変化なども利用することができる。
【００７１】
以上、本発明の実施形態について詳細に説明したが、本発明は上記実施形態に限定されるものではない。
例えば、先に述べた、本発明の燃料電池システムの好適な一実施形態に搭載される高分子電解質形燃料電池においては、単電池１を複数積層したスタックの構成を有する態様について説明したが、本発明の燃料電池システムはこれに限定されるものではない。例えば、本発明の燃料電池システムに搭載される高分子電解質形燃料電池は、１つの単電池１からなる構成であってもよい。
【実施例】
【００７２】
以下、実施例及び比較例を挙げて本発明について更に詳しく説明するが、本発明はこれらの実施例に何ら限定されるものではない。
【００７３】
《実施例１》
まず、本発明の高分子電解質形燃料電池を作製した。
膜電極接合体にＦｅイオンを担持させるために、その構成要素である高分子電解質膜にＦｅイオンを担持させた。高分子電解質膜（米国ＤｕＰｏｎｔ社のＮａｆｉｏｎ１１２膜、イオン交換基容量：０．９ｍｅｑ／ｇ）の、触媒層を塗布する以外の部分を、ポリエーテルイミドのフィルムでマスクした。そして、このマスクされた高分子電解質膜を、Ｆｅイオンを所定の濃度で含む水溶液に１２時間浸漬した後、水洗及び乾燥することによってＦｅイオンを担持させた。なお、Ｆｅイオンを含む水溶液としては、０．００１Ｍの硫酸第一鉄（II）の水溶液を用いた。
なお、膜電極接合体中のＦｅイオンの量は、膜電極接合体を得た後に所定の大きさに切断して試験片とし、この試験片を０．１Ｎの硫酸溶液中に９０℃で３時間浸漬し、得られた溶液中のＦｅイオンをＩＣＰ分光分析によって定量することにより求めた。その結果、高分子電解質膜のイオン交換基容量の１．０％に相当する量であった。
【００７４】
次に、ガス拡散層を作製した。炭素粉末であるアセチレンブラック（電気化学工業（株）製のデンカブラック、粒径３５ｎｍ）を、ポリテトラフルオロエチレン（ＰＴＦＥ）の水性ディスパージョン（ダイキン工業（株）製のＤ１）と混合し、乾燥質量としてＰＴＦＥを２０質量％含む撥水インクを調製した。
このインクを、ガス拡散層の基材となるカーボンクロス（日本カーボン社製のカーボロンＧＦ−２０−３１Ｅ）の上に塗布して含浸させ、熱風乾燥機を用いて３００℃で熱処理し、ガス拡散層（約２００μｍ）を形成した。
【００７５】
次に触媒層を作製した。炭素粉末であるケッチェンブラック（ケッチェンブラックインターナショナル（株）製のＫｅｔｊｅｎ  Ｂｌａｃｋ  ＥＣ、粒径３０ｎｍ）上に電極触媒である白金を担持させて得られた触媒体（５０質量％がＰｔ）６６質量部を、水素イオン伝導材でありかつ結着剤であるパーフルオロカーボンスルホン酸アイオノマー（米国Ａｌｄｒｉｃｈ社製の５質量％Ｎａｆｉｏｎ分散液）３３質量部（高分子乾燥質量）と混合し、得られた混合物を成形して触媒層（１０〜２０μｍ）を作製した。
上述のようにして得たガス拡散層と触媒層とを、Ｆｅイオンを担持させた高分子電解質膜の両面にホットプレスにより接合して一体化し、図２に示す構造を有する膜電極接合体を作製した。
【００７６】
次に、以上のように作製した膜電極接合体の高分子電解質膜の外周部に、ゴム製のガスケット板を接合し、燃料ガスおよび酸化剤ガスを流通させるためのマニホールド穴を形成した。そして、１０ｃｍ×１０ｃｍ×１．３ｍｍの外寸を有し、かつ幅０．９ｍｍ、深さ０．７ｍｍのガス流路を有する、フェノール樹脂を含浸させた黒鉛板からなる導電性のセパレータ板を準備した。
【００７７】
図１に示すように、このセパレータ板の膜電極接合体１０に面する側には切削により溝を設けてガス流路１７を形成し、その裏側には切削により溝を設けて冷却水流路１８を形成した。このセパレータ板１６を２枚用い、膜電極接合体１０の一方の面に酸化剤ガス用のガス流路が成形されたセパレータ板１６を重ね合わせ、他方の面に燃料ガス用のガス流路が成形されたセパレータ板１６を重ね合わせ、単電池１を得た。
【００７８】
単電池の両端部には、ステンレス鋼製の集電板、ならびに電気絶縁性材料で作製された絶縁板および端板を配置し、全体を締結ロッドで固定した。なお、このときの締結圧はセパレータの面積当たり１０ｋｇｆ／ｃｍ2とした。
以上のようにして、単電池１個からなる本発明の高分子電解質形燃料電池を得た。
【００７９】
《実施例２〜４》
膜電極接合体の高分子電解質膜に担持させたＦｅイオンの量を後述する表１に示した量とした他は、実施例１と同様の構成の本発明における膜電極接合体、ならびに本発明の高分子電解質形燃料電池を作製した。
【００８０】
《比較例１〜７》
膜電極接合体の高分子電解質膜に担持させたＦｅイオンの量を後述する表１に示した量とした他は、実施例１と同様の構成の膜電極接合体、ならびに高分子電解質形燃料電池を作製した。
【００８１】
《実施例５〜８》
Ｆｅイオンを含む水溶液に変えてＣｕイオンを含む水溶液を用い、膜電極接合体の高分子電解質膜に後述する表２に示した量のＣｕイオンを担持させた他は、実施例１と同様の構成の本発明における膜電極接合体、ならびに本発明の高分子電解質形燃料電池を作製した。
【００８２】
《比較例８〜１２》
膜電極接合体の高分子電解質膜に担持させたＣｕイオンの量を後述する表２に示した量とした他は、実施例１と同様の構成の膜電極接合体、ならびに高分子電解質形燃料電池を作製した。
【００８３】
《実施例９〜１２》
Ｆｅイオンを含む水溶液に変えてＭｎイオンを含む水溶液を用い、膜電極接合体の高分子電解質膜に後述する表３に示した量のＭｎイオンを担持させた他は、実施例１と同様の構成の本発明における膜電極接合体、ならびに本発明の高分子電解質形燃料電池を作製した。
【００８４】
《比較例１３〜１７》
膜電極接合体の高分子電解質膜に担持させたＭｎイオンの量を後述する表３に示した量とした他は、実施例１と同様の構成の膜電極接合体、ならびに高分子電解質形燃料電池を作製した。
【００８５】
《実施例１３〜１６》
Ｆｅイオンを含む水溶液に変えてＣｒイオンを含む水溶液を用い、膜電極接合体の高分子電解質膜に後述する表４に示した量のＣｒイオンを担持させた他は、実施例１と同様の構成の本発明における膜電極接合体、ならびに本発明の高分子電解質形燃料電池を作製した。
【００８６】
《比較例１８〜２２》
膜電極接合体の高分子電解質膜に担持させたＣｒイオンの量を後述する表４に示した量とした他は、実施例１と同様の構成の膜電極接合体、ならびに高分子電解質形燃料電池を作製した。
【００８７】
《実施例１７〜２０》
Ｆｅイオンを含む水溶液に変えてＮｉイオンを含む水溶液を用い、膜電極接合体の高分子電解質膜に後述する表５に示した量のＮｉイオンを担持させた他は、実施例１と同様の構成の本発明における膜電極接合体、ならびに本発明の高分子電解質形燃料電池を作製した。
【００８８】
《比較例２３〜２７》
膜電極接合体の高分子電解質膜に担持させたＮｉイオンの量を後述する表５に示した量とした他は、実施例１と同様の構成の膜電極接合体、ならびに高分子電解質形燃料電池を作製した。
【００８９】
《実施例２１〜２４》
Ｆｅイオンを含む水溶液に変えてＭｏイオンを含む水溶液を用い、膜電極接合体の高分子電解質膜に後述する表６に示した量のＭｏイオンを担持させた他は、実施例１と同様の構成の本発明における膜電極接合体、ならびに本発明の高分子電解質形燃料電池を作製した。
【００９０】
《比較例２８〜３２》
膜電極接合体の高分子電解質膜に担持させたＭｏイオンの量を後述する表６に示した量とした他は、実施例１と同様の構成の膜電極接合体、ならびに高分子電解質形燃料電池を作製した。
【００９１】
《実施例２５〜２８》
Ｆｅイオンを含む水溶液に変えてＴｉイオンを含む水溶液を用い、膜電極接合体の高分子電解質膜に後述する表７に示した量のＴｉイオンを担持させた他は、実施例１と同様の構成の本発明における膜電極接合体、ならびに本発明の高分子電解質形燃料電池を作製した。
【００９２】
《比較例３３〜３７》
膜電極接合体の高分子電解質膜に担持させたＴｉイオンの量を後述する表７に示した量とした他は、実施例１と同様の構成の膜電極接合体、ならびに高分子電解質形燃料電池を作製した。
【００９３】
《実施例２９〜３１》
Ｆｅイオンを含む水溶液に変えてＮａイオンを含む水溶液を用い、膜電極接合体の高分子電解質膜に後述する表８に示した量のＮａイオンを担持させた他は、実施例１と同様の構成の本発明における膜電極接合体、ならびに本発明の高分子電解質形燃料電池を作製した。
【００９４】
《比較例３８〜４３》
膜電極接合体の高分子電解質膜に担持させたＮａイオンの量を後述する表８に示した量とした他は、実施例１と同様の構成の膜電極接合体、ならびに高分子電解質形燃料電池を作製した。
【００９５】
《実施例３２〜３５》
Ｆｅイオンを含む水溶液に変えてＫイオンを含む水溶液を用い、膜電極接合体の高分子電解質膜に後述する表９に示した量のＫイオンを担持させた他は、実施例１と同様の構成の本発明における膜電極接合体、ならびに本発明の高分子電解質形燃料電池を作製した。
【００９６】
《比較例４４〜４８》
膜電極接合体の高分子電解質膜に担持させたＫイオンの量を後述する表９に示した量とした他は、実施例１と同様の構成の膜電極接合体、ならびに高分子電解質形燃料電池を作製した。
【００９７】
《実施例３６〜４９》
Ｆｅイオンを含む水溶液に変えてＭｇイオンを含む水溶液を用い、膜電極接合体の高分子電解質膜に後述する表１０に示した量のＭｇイオンを担持させた他は、実施例１と同様の構成の本発明における膜電極接合体、ならびに本発明の高分子電解質形燃料電池を作製した。
【００９８】
《比較例４９〜５３》
膜電極接合体の高分子電解質膜に担持させたＭｇイオンの量を後述する表１０に示した量とした他は、実施例１と同様の構成の膜電極接合体、ならびに高分子電解質形燃料電池作製した。
【００９９】
《実施例４０〜４３》
Ｆｅイオンを含む水溶液に変えてＣａイオンを含む水溶液を用い、膜電極接合体の高分子電解質膜に後述する表１１に示した量のＣａイオンを担持させた他は、実施例１と同様の構成の本発明における膜電極接合体、ならびに本発明の高分子電解質形燃料電池を作製した。
【０１００】
《比較例５４〜５８》
膜電極接合体の高分子電解質膜に担持させたＣａイオンの量を後述する表１１に示した量とした他は、実施例１と同様の構成の膜電極接合体、ならびに高分子電解質形燃料電池を作製した。
【０１０１】
《実施例４４〜４７》
Ｆｅイオンを含む水溶液に変えてＡｌイオンを含む水溶液を用い、膜電極接合体の高分子電解質膜に後述する表１２に示した量のＡｌイオンを担持させた他は、実施例１と同様の構成の本発明における膜電極接合体、ならびに本発明の高分子電解質形燃料電池ムを作製した。
【０１０２】
《比較例５９〜６３》
膜電極接合体の高分子電解質膜に担持させたＡｌイオンの量を後述する表１２に示した量とした他は、実施例１と同様の構成の膜電極接合体、ならびに高分子電解質形燃料電池を作製した。
【０１０３】
《比較例６４》
膜電極接合体の高分子電解質膜に金属イオンを担持させなかった他は、実施例１と同様の構成の膜電極接合体、ならびに高分子電解質形燃料電池を作製した。
【０１０４】
《実施例４８》
本実施例においては、Ｆｅイオンを含む水溶液に変えてＮｉイオンを含む水溶液を用い、膜電極接合体の高分子電解質膜に、高分子電解質膜のイオン交換基容量の１０％に相当する量のＮｉイオンを担持させ、更に、後述するセパレータ板を用いた他は、実施例１と同様の構成の本発明における膜電極接合体、ならびに本発明の高分子電解質形燃料電池を作製した。
【０１０５】
本実施例においては、以下のような予備実験を予め行った。即ち、ステンレス鋼（ＳＵＳ３１６）製のセパレータ板に金メッキを行ったものを用意し、このセパレータ板を切断して得た試験片の表面からの金属イオン溶出量を測定した。その結果、ニッケルイオンの溶出量が０．０３μｇ／ｄａｙ／ｃｍ2であり、鉄イオンの溶出量が０．００４μｇ／ｄ
ａｙ／ｃｍ2であった。
そこで、この予備実験の結果に基づき、上記のセパレータ板の全面積から溶出する金属イオン量が、１０００時間あたり、高分子電解質膜のイオン交換容量の２％に相当するように上記のセパレータ板の面積を調整し、このようにして得られたセパレータ板を用いて高分子電解質形燃料電池を作製した。
【０１０６】
【表１】
0004937755.tif 000002
【０１０７】
【表２】
0004937755.tif 000003
【０１０８】
【表３】
0004937755.tif 000004
【０１０９】
【表４】
0004937755.tif 000005
【０１１０】
【表５】
0004937755.tif 000006
【０１１１】
【表６】
0004937755.tif 000007
【０１１２】
【表７】
0004937755.tif 000008
【０１１３】
【表８】
0004937755.tif 000009
【０１１４】
【表９】
0004937755.tif 000010
【０１１５】
【表１０】
0004937755.tif 000011
【０１１６】
【表１１】
0004937755.tif 000012
【０１１７】
【表１２】
0004937755.tif 000013
【０１１８】
［評価試験１］
実施例１〜４７及び比較例１〜６４の高分子電解質形燃料電池からのフッ化物イオン溶出量を評価した。実施例１〜４７及び比較例１〜６４の高分子電解質形燃料電池に、燃料ガスとしての水素、および酸化剤ガスとしての空気を、それぞれの電極に供給し、電池温度を７０℃、燃料ガス利用率（Ｕｆ）７０％、および空気利用率（Ｕｏ）４０％の条件で、放電試験を行った。燃料ガスおよび空気は、いずれも６５℃の露点を有するように加湿して供給した。
空気および燃料ガスを連続供給した状態で、２００ｍＡ／ｃｍ2の電流密度で連続運転
を行い、発電開始から３００時間経過して電圧が安定化したところで、排出ガスおよびドレイン水に含まれるフッ化物イオンの量をイオンクロマト法（東亜ＤＫＫ社製のイオンアナライザーＩＡ−１００）によって定量した。
【０１１９】
より具体的には、各実施例及び比較例の高分子電解質形燃料電池を５個ずつ用い、電圧が安定化してから｛即ち発電開始から３００時間経過してから｝５００時間運転し、その間の平均フッ化物イオン溶出量を測定した。そして、５個の高分子電解質形燃料電池で得られた測定値の平均値として、フッ化物イオン溶出量を上記の表１〜１２に示した。
なお、予備実験をして調べたところ、ドレイン水に排出されるフッ化物イオンの積算量と、劣化後の高分子電解質膜の厚さの減少量と、の間に良い相関が見られたため、この積算量を高分子電解質膜の分解の程度を判断する指標とした。
【０１２０】
表１〜１２からわかるように、いずれの金属イオンを担持させた場合も、担持量が少ない場合は、担持量の増加にしたがってフッ化物イオン量の溶出量も増加する傾向を示した。これは、電極反応で生成した過酸化水素から、これらの金属イオンを触媒としてラジカル種が生成し、高分子電解質膜を分解したためであった。ところが、金属イオンの担持量が０．１％付近になると、フッ化物イオン溶出量は減少を始め、１．０％以上の担持量では、無添加の比較例６４（０．２μｇ／ｄａｙ／ｃｍ2）と同等以下の溶出量となった。これは、金属イオンが多量に存在することにより、金属イオンがラジカル分解触媒として働き、高分子電解質膜の分解を抑制したためであると考えられる。
【０１２１】
また、Ｎａイオン、Ｋイオン、Ｃａイオン、ＭｇイオンまたはＡｌイオンのように安定な価数を有する金属イオンを担持させた場合、担持量を増やしてもフッ化物イオンの溶出量に顕著な増大は見られなかった。したがって、これらの金属イオンには、過酸化水素を分解してラジカル種を生成する触媒効果は小さいものと考えられる。しかし、Ｎａイオン、Ｋイオン、Ｃａイオン、ＭｇイオンまたはＡｌイオンの担持量を更に増やしていくと、Ｆｅイオン、Ｃｕイオン、Ｃｒイオン、Ｎｉイオン、Ｍｏイオン、ＴｉイオンまたはＭｎイオンの場合と同様に、フッ化物イオン溶出量に低下が見られた。これは、これらの金属イオンがプロトンと置換すると、高分子電解質膜の中の親水性イオン交換基で形成されるクラスターの大きさが減少して含水率が低下し、この効果により高分子電解質膜内の攻撃されやすい部分が保護され、高分子電解質膜の耐分解性が向上するためであると考えられる。
【０１２２】
以上のように、表１〜１２に示した評価試験１の結果から、本発明においては、膜電極接合体の内部に、高分子電解質膜のイオン交換基容量の１．０〜４０．０％に相当する量の、水溶液中で安定な金属イオンを担持させることが好ましいことが確認された。
【０１２３】
［評価試験２］
実施例１〜４及び比較例１〜７の高分子電解質形燃料電池（Ｆｅイオン担持した膜電極接合体を有するもの）並びに実施例１７〜２０及び比較例２３〜２７の高分子電解質形燃料電池（Ｎｉイオンを担持した膜電極接合体を有するもの）の放電電圧を測定した。実施例１〜４及び１７〜２０の高分子電解質形燃料電池並びに比較例１〜７及び２３〜２７の高分子電解質形燃料電池に、燃料ガスとしての水素、および酸化剤ガスとしての空気を、それぞれの電極に供給し、電池温度を７０℃、燃料ガス利用率（Ｕｆ）７０％、および空気利用率（Ｕｏ）４０％の条件で、放電試験を行った。燃料ガスおよび空気は、いずれも６５℃の露点を有するように加湿して供給した。
空気および燃料ガスを連続供給した状態で、２００ｍＡ／ｃｍ2の電流密度で連続運転を行い、発電開始から３００時間経過後の電池電圧（放電電圧）を測定した。結果を表１及び５に示した。
【０１２４】
表１及び５からわかるように、ＦｅイオンまたはＮｉイオンの担持量が１．０〜４０．０％の間では、電池電圧の低下はほとんど認められなかったが、４０．０％を超えると急激に低下した。これは、４０．０％を超えると、ＦｅイオンまたはＮｉイオンが高分子電解質膜のイオン交換基をトラップし、プロトン伝導に関わるイオン交換基の連続性を損ない、高分子電解質膜のイオン伝導度を大きく低下させたためであると考えられる。
【０１２５】
以上のように、表１及び５に示した評価試験２の結果から、本発明においては、膜電極接合体の内部に、高分子電解質膜のイオン交換基容量の１．０〜４０．０％に相当する量の、ＦｅイオンまたはＮｉイオンを担持させることが好ましいことが確認された。更にまた、これらの結果から、水溶液中で安定なＦｅイオン以外の金属イオンであっても、高分子電解質膜のイオン交換基容量の１．０〜４０．０％に相当する量で膜電極接合体の内部に担持させることが好ましいことが示唆された。
【０１２６】
［評価試験３］
実施例２の高分子電解質形燃料電池（Ｆｅイオンを５．０％担持した膜電極接合体を有するもの）を用い、図３に示す構造を有する本発明の燃料電池システムを作製し、外部から金属イオンを供給する検討を行った。即ち、膜電極接合体内の金属イオンの量を保持することによって、高分子電解質膜の分解・劣化を抑制し、高分子電解質形燃料電池の電池性能を長期にわたって維持させることができるか否かを評価した。なお、高分子電解質形燃料電池３１は１個の単電池で構成し、金属イオン供給手段としてＦｅイオンタンク３４ａ及びＦｅイオンタンク３４ｂを具備する構成とした。
【０１２７】
Ｆｅイオンを膜電極接合体に供給するため、Ｆｅイオンを含む水溶液を、高分子電解質形燃料電池３１のガス入り口から滴下して補給した。Ｆｅイオンの水溶液としては、０．００１Ｍの硫酸第一鉄（II）の水溶液を用い、２０００時間毎に、高分子電解質膜のイオン交換基容量の０．２％に相当する量の鉄イオンを含む０．００１Ｍの硫酸第一鉄の水溶液を滴下して補給（投入）した。滴下して補給を行う箇所は、図３に示す燃料電池システムの燃料ガス制御装置３３および酸化剤ガス制御装置３２の下流側とした。
そして、Ｆｅイオンは、燃料極側のＦｅイオンタンク３４ａおよび空気極側のＦｅイオンタンク３４ｂのいずれかから供給し、５０００時間運転した後のドレイン水中のフッ化物イオン量を上記評価試験１と同様の方法で測定した。
【０１２８】
ここで、Ｆｅイオンを投入する時期（２０００時間毎）は、以下のような予備実験を行って決定した。即ち、高分子電解質形燃料電池３１から排出されるドレイン水の導電率を測定した。図４に示すように、Ｆｅイオンを含む水溶液を投入した直後は、高分子電解質膜中におけるＦｅイオンの置換に伴って排出された水素イオンなどの影響で、ドレイン水の導電率は上昇した。その後、導電率は徐々に低下したが、Ｆｅイオン濃度の低下によって高分子電解質膜の分解が起こると、再度導電率が上昇し始めた。そこで、導電率の時間に対する微分値を計算し、その微分値が負から正に変化した時点を制御装置３５で判断し、２０００時間毎にＦｅイオンを含む水溶液を更に高分子電解質形燃料電池３１に投入することを決定した。
【０１２９】
その結果、実施例３の燃料電池システム（Ｆｅイオンを１０．０％担持した膜電極接合体を有するもの）においては、燃料極側からＦｅイオンを含む水溶液を供給した場合、膜電極接合体中のＦｅイオンの量は９．７％となり、減少はほとんど見られなかった。一方、空気極側からＦｅイオンを含む水溶液を供給した場合は、膜電極接合体中のＦｅイオンの量は７．２％となった。
これは、Ｆｅイオンが水素イオンと同様に陽イオンであることから、発電状態では燃料極から空気極へと流れ、燃料極に供給した場合はスムーズに高分子電解質膜内に取り込まれるのに対し、空気極に供給した場合には水素イオンの流れに逆らう方向に進入することになるため、高分子電解質膜内に取り込まれずにそのまま排出されてしまう量が増加するからであると考えられる。したがって、Ｆｅイオンを供給する場合は、燃料極側から供給する方が効率よく供給できることが確認された。
【０１３０】
以上のように、本発明の高分子電解質形燃料電池３１にタイミングよくＦｅイオンを補給することによって、膜電極接合体に常に一定のＦｅイオンを担持させることができ、作動および停止を繰り返しても長期にわたって高分子電解質膜の分解・劣化を抑制することができ、かつ高分子電解質形燃料電池の初期特性の低下を充分に防止でき、優れた耐久性を発揮させることができることが確認された。更にまた、上記の結果から、水溶液中で安定なＦｅイオン以外の金属イオンであっても、高分子電解質膜のイオン交換基容量の１．０〜４０．０％に相当する量で膜電極接合体の内部に担持させることが好ましいことが示唆された。
【０１３１】
［評価試験４］
実施例３の高分子電解質形燃料電池（Ｆｅイオンを１０．０％担持した膜電極接合体を有するもの）、及び比較例６の高分子電解質形燃料電池（Ｆｅイオンを０．７％担持した膜電極接合体を有するもの）を用い、図３に示す構造を有する本発明の燃料電池システムを作製し、長期間にわたって連続運転をした。そして、連続運転中に、ドレイン水に含まれるフッ化物イオン量を上記の評価試験１と同様の方法で測定した。測定結果、即ち運転時間とフッ化物イオン溶出量との関係を図５および６に示した。また、電池電圧についても測定した。
【０１３２】
図５からわかるように、実施例３の高分子電解質形燃料電池では、５０００時間を経過した時点でもフッ化物イオン溶出量が低い値を示し、また、電池電圧の低下も初期に対して３％の低下にとどまっていた。一方、図６からわかるように、比較例６の高分子電解質形燃料電池では、運転時間が２０００時間を超えたあたりから、フッ化物イオン溶出量が徐々に増加する傾向が見られ、３０００時間で電池電圧がほぼ０Ｖに低下してしまい運転不可能となった。
【０１３３】
以上のように、本発明において膜電極接合体に担持させるＦｅイオンの量は、高分子電解質膜のイオン交換基容量の１．０％未満では不充分であることが確認された。更にまた、上記の結果から、水溶液中で安定なＦｅイオン以外の金属イオンであっても、高分子電解質膜のイオン交換基容量の１．０％未満に相当する量で膜電極接合体の内部に担持させることは不充分であることが示唆された。
【０１３４】
［評価試験５］
実施例４８の高分子電解質形燃料電池（Ｎｉイオンを１０．０％担持した膜電極接合体、及び金属製セパレータ板を有するもの）を用い、図３に示す構造を有する本発明の燃料電池システムを作製し、長期間にわたって連続運転をした。
この燃料電池システムにおいて高分子電解質形燃料電池を２０００時間運転した後、膜電極接合体を分解してその内部の金属イオン担持量を測定したところ、１２．３％の金属イオンが検出された。膜電極接合体内部から主に検出された金属イオンは、Ｎｉイオン、ＦｅイオンおよびＣｒイオンであった。膜電極接合体に担持された金属イオンの量が増加したのは、発電初期において、セパレータ板からの金属イオンの溶出速度が大きいからであると考えられる。
【０１３５】
以上のように、金属製のセパレータ板を金属イオン供給手段として用いても、長期にわたって膜電極接合体に担持される金属イオンの量を一定に保持することができ、優れた耐久性を有する高分子電解質形燃料電池が得られることが確認された。
【産業上の利用可能性】
【０１３６】
本発明の燃料電池システムは、電極内で生成する過酸化水素やラジカルによる高分子電解質の分解・劣化を長期にわたって抑制することができるため、初期性能の低下がなく作動・停止を繰り返しても電池性能の劣化しない優れた耐久性が必要とされる用途、例えば定置型コジェネレーションシステムや電気自動車などに好適に用いることができる。
【図面の簡単な説明】
【０１３７】
【図１】本発明の燃料電池システムの好適な一実施形態に搭載される高分子電解質形燃料電池に搭載される単電池１の基本構成の一例を示す概略断面図である。
【図２】図１に示す単電池１に搭載される膜電極接合体１０の基本構成の一例を示す概略断面図である。
【図３】本発明の燃料電池システムの好適な一実施形態の基本構成の一例を示す系統図である。
【図４】本発明の実施例２の評価試験３におけるドレイン水の導電率の経時変化を示す図である。
【図５】本発明の実施例３の評価試験４における高分子電解質形燃料電池の連続運転時のドレイン水中のフッ化物イオン溶出量の経時変化を示す図である。
【図６】本発明の比較例６の評価試験４における高分子電解質形燃料電池の連続運転時のドレイン水中のフッ化物イオン溶出量の経時変化を示す図である。
【図７】従来の高分子電解質形燃料電池の好適な一実施形態に搭載される単電池１００の基本構成の一例を示す概略断面図である。
【図８】図７に示す単電池１００に搭載される膜電極接合体１０１の基本構成の一例を示す概略断面図である。
【図１】
0004937755.tif 000014
【図２】
0004937755.tif 000015
【図３】
0004937755.tif 000016
【図４】
0004937755.tif 000017
【図５】
0004937755.tif 000018
【図６】
0004937755.tif 000019
【図７】
0004937755.tif 000020
【図８】
0004937755.tif 000021